(57)【要約】      （修正有）【課題】昼間にあっては蛍光カラー塗料の発色により鮮明な表示部を視認でき、夜間の暗闇中に於いても、蓄光剤の発光により励起された蛍光カラー塗料の発色により、鮮やかな明度の高い表示部のカラーを視認でき、またブラックライトの照射により昼光蛍光色反射成分を超えた演色性の高い鮮やかな発色表示部を視認できる昼夜両用発光表示板を提供する。【解決手段】夜間無電力で発光する、高輝度・長残光に優れたアルカリ土類金属のアルミン酸塩を基剤とした蓄光材２を塗布した透明プレートを基材１として、その上面に蛍光層９と蓄光材６を部分的に塗布した透明プレートによる表示部とを積層する。【選択図】図２
2016085436.tif 000002
【特許請求の範囲】
【請求項１】
アルカリ土類金属のアルミン酸塩を基剤とした蓄光剤を塗布した透明プレートと蛍光カラー塗料と蓄光剤を部分的に塗布した透明プレートによる表示部とを微少空間を生じるよう積層してなした昼夜両用カラー発光表示板
【請求項２】
請求項１において上層板と下層板との中間に透明プレートをはさんで積層してなした昼夜兼用カラー発光表示板
【請求項３】
請求項１において、下層の蓄光剤を上層意匠形状に近似し部分的に塗布した透明プレートと表示部とからなる昼夜両用カラー発光表示板
【請求項４】
請求項１において上層透明プレート上の表示部、蛍光カラー塗料を採光方向へ設置しブラックライトによる発色を高めた昼夜兼用カラー発光表示板
【請求項５】
請求項１から４の構成に加えて、最下層に透明プレートと蓄光剤を塗布した透明プレートを積層してなした発光部を設けた、昼夜両用カラー発光表示板
【請求項６】
請求項５に於いて、最下層に蓄光剤からなる蓄光片を積層して構成した、昼夜両用カラー発光表示板
【発明の詳細な説明】
【技術分野】
【０００１】本発明は、夜間無電力で発光する、高輝度・長残光に優れたアルカリ土類金属のアルミン酸塩を基剤とした蓄光剤を塗布した透明プレートを基材として、その上面に蛍光カラー塗料と蓄光剤を部分的に塗布した透明プレートによる表示部とを積層してなした夜間、無電力で光る昼夜両用カラー発光表示板であって、昼間にあっては蛍光カラー塗料の発色により鮮明な表示部を視認でき、夜間の暗闇中に於いても、蓄光剤の発光により励起された蛍光カラー塗料の反射光と透過光の発色により、鮮やかな明度の高い表示部の発色を視認でき、またブラックライトの照射により昼光蛍光色反射成分を超えた演色性の高い鮮やかな発色表示部を視認できる昼夜両用発光表示板に関するものである。【０００２】ここでアルカリ土類金属のアルミン酸塩とは特許文献５に記載されているＭＡ１２０４に賦活剤としてユーロピウムを添加し、更に希土類元素を共賦活剤として添加した蓄光性蛍光体である。ここでＭはカルシウム、ストロンチウム、バリウムからなる群から選ばれる１つ以上の金属元素である。更にはＳｒ４ＡＡ１１４０２５：Ｅｕ，Ｄｙで表される蓄光性蛍光体も含む。
【背景技術】
【０００３】
【先行技術文献】
【特許文献】
【０００４】
【特許文献１】特願２０１２−２３８３４４公報  谷貝鐵工所  カラー蛍光板  白反射層
【特許文献２】特願平１１−１７２５０８公報  エコン  矢印
【特許文献３】特願平１１−５０２０２０公報  ドペル内外設材
【特許文献５】特許第３５８６１９９号公報  根本特殊化学
【特許文献６】特願２０１３−１４７９０公報  透明カラー蛍光板  谷貝鐵工所
【非特許文献】
【０００５】
【非特許文献１】ＤＮＴコーティング技法  Ｎｏ．１２  ２０１２年１０月発行  Ｐ４６−５３  シンロイヒ（株）技術部  視認性の良い蛍光塗料の応用活用「区画ライン用蛍光塗料」
【非特許文献２】（株）ネモト・ルミマテリアル  Ｎ夜光Ｇシリーズの特性と従来蓄光顔料との比較  Ｖｅｒ  ＭＡＲＣＨ２０１４
【非特許文献３】（株）ネモト・ルミマテリアル  Ｎ夜光ＢＧシリーズの特性と従来蓄光顔料との比較  Ｖｅｒ  ＭＡＲＣＨ２０１４
【非特許文献４】ＢＡＳＦジャパン株式会社  プロダクツ・インフォメーション集光性蛍光染料Ｌｕｍｏｇｅｎ  Ｆ
【非特許文献５】カナセライトの光学特性
【非特許文献６】島根大学教育学部紀要（自然科学）第２１巻７１〜８３頁  昭和６２年１２月
【発明の開示】
【発明が解決しようとする課題】
【０００６】従来、蓄光剤、蛍光剤の組み合わせによりカラー発色を実現させた標識（例えば特許文献１、特許文献２、特許文献６参照）、外壁材（例えば特許文献３参照）が知られている。【０００７】特許文献１、２、３、６について何れも蛍光プレートを発色集光面とした場合、この発色集光面に合わせて蓄光集光面も大きくしなければならない。何故なら蓄光面面積が集光面積に比べて比較上少ないと、暗闇での発光時、集光面が受け入れる蓄光剤の励起光量が小さくなり、蛍光層の励起されて端部より出射される光量が少なくなることである。【０００８】特許文献２についても濃密化を高めるためには蛍光集光面として大きな面積が必要になりかつ導光作用を求められるため蛍光剤の濃度は低く抑え透明度は高く維持しなければならない不具合を持つ。大きな面積を持つ集光部を波長と放射光の光路と見なせば長い光路により吸収が大きくなり、光変換効率が落ちることとなる。【０００９】また、光透過、光強度は厚みに対して指数関数的に減少する為、面積が大きくなるとその端部での出射光は効率の落ちた物となっている。【００１０】特許文献１、特許文献６に於いては反射剤を設けた意匠部が蓄光プレートの面積と比較して大きいと十分な蓄光剤による励起が行われない。相対面積を少なくするため意匠部の線の太さは１０ミリ程度としなければならない。蛍光レッドプレートでは、透明度が低いため距離の長い導光行程中で減衰されて、光量低下を引き起こし反射層の中心部では暗い部分が生じてしまうことがあるからである。反射層として蛍光剤入りカラー蛍光染料を塗布する方法も鮮やかさを増す手段として有効であるが３０ミリ、４０ミリといった比較上大面積の中心部では暗い発色部分を生じさせてしまう。【００１１】また赤の蛍光プレートを集光プレートとして使用すると、出射層に設けたイエロー、オレンジの蛍光色は殆ど赤色側へシフト、混色して出射される。【００１２】赤の蛍光プレートと出射された蛍光色との彩度、明度の違いは、人間の目には容易に認識できるが、カメラやＣＣＤレンズを透過してモニター観察する場合には、やや区別が難しくなる。【００１３】この為、赤、ピンク、オレンジの多色表示板を作製する場合には、カナセライト９０８９Ｌのような透過率の高いオレンジの蛍光プレートを使用せねばならない。【００１４】これらの不具合を避けるために、淡いエッジカラーのレッド、オレンジ、グリーン、ブルーを使用した場合には、濃密化が低いため、端部、出射光の何れも彩度は低く、集光面積は大きな物を使用しなければならない不具合を生じる。【００１５】集光性蛍光板のメーカーカタログから光学特性を抜粋するとカナセライト１３０５Ｌ蛍光グリーンでは全光線透過率９０．４ヘーズ３．５、１３０７Ｌ蛍光ピンク全光線透過率３２．１ヘーズ１７．４、蛍光レッド全光線透過率２７．３ヘーズ１３．４、９０８９Ｌ蛍光オレンジ全光線透過率７８．７ヘーズ５．７、９０９６Ｌ蛍光バイオレット全光線透過率９１．５ヘーズ０．２。１３０９Ｌエッジプレートピンク全光線透過率９０．２ヘーズ０．８、１３１９エッジプレートイエロー全光線透過率９２．６ヘーズ０．４、
１３３９エッジプレートブルー全光線透過率９１．１ヘーズ０．３である。【００１６】透明クリアの全光線透過率９２．６ヘーズ０．１と比べるとエッジプレートは透明クリアに近い全光線透過率であり、集光面からの視認ではほとんど透明クリアに近く端部に於いてその色彩を確認出来る程度である。【００１７】蛍光剤の特性として濃度を高めると濃度消光または自己消光という蛍光強度が低下する現象が有る。また導光作用も低下して集光作用の機能が低下する背反の現象が導き出される。濃度の薄いエッジカラーの利用では、エッジへ濃密化された変換色を集光するためには比較的大面積を必要として、例えば５センチ四方、１０センチ四方、鮮やかな発色を得るためには３０センチ四方以上の面積を必要とする。【００１８】特許文献２に置いてもこの背反する現象により、透明度が高い場合は蓄光剤の体色を透過して昼間時の色合いが悪くなる。濃度の高い場合は透過して蓄光剤へ到着する光量が減少し暗闇では蓄光部の発光が見られず、無彩色を下に透過する集光部は明度が落ちて黒に見え、蛍光の励起には作用しない部分となる。
夜間にあっても、蓄光発光により励起され長波長に変換され、端部から濃密化された発色光を視認できるといえども、透明カラーの長光路による波長吸収により、通常の濃度の蛍光色の反射成分に比べれば明度は格段に落ちた発色で有り、グリーン又はブルーの蓄光剤体色である淡黄色或いはグリーン又はブルーの発光色の影響、混色は避けられない。従ってカラーの発光を実現しているといえども彩度の高い赤、オレンジの蛍光発色はかろうじて視認できるが、ピンク、イエロー、レモンイエロー、グリーン、ブルー、バイオレットと色合が短波長側へ移るに付け、発色のコントロールが難しくなる。
【課題を解決するための手段】
【００１９】非特許文献２、非特許文献３、非特許文献４、によるとルミノーバー技術資料（グラフ１、グラフ２参照）では蓄光剤の発光波長４００〜７００ｎｍに対してＢＡＳＦ社の集光性蛍光染料Ｌｕｍｏｇｅｎ  Ｆ  Ｒｅｄ  ３０５（グラフ３参照）の吸収スペクトルはグラフ１に示すとおり４００〜６５０ｎｍであり、発光ピーク波長はグリーン発光で５２０ｎｍ、ブルー発光で４９０ｎｍであり、蓄光剤の発光領域で吸収と励起が効率よく行われる波長域にあることが分かる。
2016085436.tif 000003
2016085436.tif 000004
【００２０】ＢＡＳＦ社の集光性蛍光染料Ｌｕｍｏｇｅｎ  Ｆ  の他の発光・吸収スペクトルを見てみると、
Ｌｕｍｏｇｅｎ  Ｆ  Ｏｒａｎｇｅ  ２４０、Ｌｕｍｏｇｅｎ  Ｆ  Ｙｅｌｌｏｗ  ０８３、Ｌｕｍｏｇｅｎ  Ｆ  Ｖｉｏｌｅｔ  ５７０、Ｌｕｍｏｇｅｎ  Ｆ  Ｂｌｕｅ  ６５０、に付いてグラフ４，５、６、７に示す。
2016085436.tif 000005
2016085436.tif 000006
2016085436.tif 000007
【００２１】  グラフ４によると蓄光材発光波長４００〜７００ｎｍに対してＯｒａｎｇｅ２４０の有効吸収波長域は４００〜５５０ｎｍでありレッド３０６に比べるとオーバーラップ領域が少ない。【００２２】グラフ５によると蓄光材発光波長４００〜７００ｎｍに対してＹｅｌｌｏｗ０８３の有効吸収波長域は４００〜５００ｎｍであり、Ｏｒａｎｇｅに比較して更にオーバーラップ領域が少なくなっている。【００２３】グラフ６によると蓄光材発光波長４００〜７００ｎｍに対してＢｌｕｅ６５０の有効吸収波長域は４００〜４２５ｎｍであり、極限られた有効吸収波長域である。【００２４】グラフ７によると蓄光材発光波長４００〜７００ｎｍに対してＶｉｏｌｅｔ５７０の有効吸収波長域はＢｌｕｅ６５０と同じ程度、４００〜４２５ｎｍであり、極限られた有効吸収波長域である。【００２５】従って蓄光剤スペクトルの発光による蛍光剤励起はＲｅｄ３０５、Ｏｒａｎｇｅ２４０、Ｙｅｌｌｏｗ０８３に限られる。【００２６】自動車修理蛍光塗料として販売されている日本蛍光化学社製ＮＫＰ−８３０３レッド、ＮＫＰ−８３０４オレンジ、ＮＫＰ−８３０６オレンジイエロー、ＮＫＰ−８３０７ピンク、ＮＫＰ−８３１２グリーン、ＮＫＰ−８３１５イエロー、ＮＫＰ−８３２９ホワイト、に関しても同じ傾向が見られる。【００２７】ここでＮＫＰ−８３１２グリーン、ＮＫＰ−８３１５イエロー、は蓄光剤体色と比べて淡黄色同色系であり、赤、オレンジに比べて透過性が高く、組み合わせ表示板としてはコントラストが得にくい。【００２８】積層構造ではなく蓄光層のみでの蓄光により、蓄光剤の初期発光段階で蓄光面を照度計で測定するとルミノーバ・グリーン発光２５０μで４５Ｌｘ、１０分後には８ＬＸ、３０分後には４〜５ＬＸになることが分かった。ここで蓄光層片は１００ミリ×１００ミリ×２ミリの大きさで、照度計は極近接、２ミリ〜１０ミリ離した距離に設置した。【００２９】特許文献１及び特許文献６による集光板として使用する透明カラー蛍光プレートを組み込んだ発光構造では、発色視認が３〜４時間であった。
この場合は、透明カラー赤色蛍光プレート（カナセライト１３０７Ｌ）３ｍｍ厚さを上層に積層して３０分〜６０分屋外に置いて、蓄光を行った。他社、三菱レーヨン等でも同様の結果を得た。【００３０】ここで、蓄光剤、蛍光剤を混連してスラリーとなすバインダーは油性クリアラッカー、ウレタンクリアー、クリアービニール塗料、水性ゴム系エマルジョンクリアー塗料、紫外線硬化樹脂クリアー等の透明度の高い塗料を１対２〜１対３程度の比率で混連した物である。【００３１】クリアーラッカーは関西ペイント、和信ペイント等、ホームセンター、金物店で通常販売されている自動車補修用塗料、木工塗装用用途である、硝化綿塗料である。【００３２】また、蛍光色は調色、色出しにより作製することも出来るが、混色は暗くなるので鮮やかさを演出するためには、原色を使用することが好ましい。【００３３】非特許文献１より一般に昼光蛍光色反射率と一般色の反射率の比較はグラフ６のようになる。
2016085436.tif 000008
昼間視認での光の強度は白昼太陽光が一番強く、透明プレート透過光、昼光蛍光色反射成分、非蛍光色反射光、蓄光剤発光と続き弱くなる。従って夜間に於いて光源を蓄光剤の弱い発光に依存する蛍光励起の場合、透過光と反射光の総合作用により、蛍光励起を視認する必要がある。【００３４】また透明カラー蛍光プレートと蓄光層を積層した構造では、昼間に於いては蓄光剤体色、発光色の影響を受け、且つアクリル樹脂は紫外領域の波長をカットするため、蛍光剤の本来持つ機能である２〜３倍の反射率を持つ鮮やかな表示体の実現には透明クリアープレートの利用を選択しなければならない。。【００３５】
2016085436.tif 000009
グラフ９はグリーン発光１５０ミクロンの粒子の反射波をＤ６５光源による測色計により測定した物である。４９０ｎｍ辺りより長波長域にて反射率７０％でほぼ一定して反射している。【００３６】グラフ８、９よりまた１、２、３、４、５、６、７より蓄光材の励起光、反射波ともに効率よく働くのは、蛍光色赤、オレンジ、イエローであり、ブルー、バイオレットの励起には４３０ｎｍ以下の波長が必要となる。【００３７】またグラフ９によれば４００ｎｍ以下の波長も１０〜７％程度反射している。紫外域の波長をカットしている測定グラフであるが、表１に数値で示すようにブルーグリーン発光１５０ミクロン、スペクトル３８０ｎｍで７．７１％、グリーン発光１５０ミクロン５．６１％である。これは、透明蛍光プレートのバックシートとして蓄光材を使用すると紫外領域の反射が白色シートに比べて著しく劣るということである。
2016085436.tif 000010
因みに絵の具白の反射は２００〜３５０ｎｍで７〜８パーセント３５０〜４００に架けて急激に反射率を高め、約８５〜９０％となっている。
表１の測定では蓄光層の厚みは約２ミリであり、蓄光層は白色バックシートを設定してあるため、白色層の反射が多少含まれる。【００３８】これらの光と蓄光剤、蛍光剤、透明プレートの種々ある特性を勘案して、夜間に於いては蛍光層を直接蓄光剤発光により照射して、蓄光発光の透過光とその反射光を合算して視認する構成を考案した。【００３９】先ず蛍光剤の反射光を視認するするためには、蛍光剤の上層部に蓄光発光部を設ける必要がある。大きいと意匠部が見にくいため、周囲に３ｍｍ〜１０ｍｍ幅の蓄光層を設ける。ここで使用する蓄光剤は、成分はアルカリ土類金属のアルミン酸塩に賦活剤ＥＵ、ＤＵを添加して青色、緑色、青緑を発色するものでありクリアー塗料と体積比１対２〜１対３で混合攪拌してスラリー状にした物である。ここではクリアーラッカーを使用しホームセンター、金物店、ペイントショップ等で普通に購入できる油性、硝化綿塗料である。【００４０】ちなみに、
グリーン発光蓄光剤として、粒径２−３００μ  体色Ｌｉｇｈｔ  Ｙｅｌｌｏｗｉｓｈ                            Ｇｒｅｅｎ
励起波長２００−４５０ｎｍ
発光波長４００−７００ｎｍ，発光ピーク波長５２０ｎｍ
ブルーグリーン発光蓄光剤、粒径２−３００μ  体色Ｌｉｇｈｔ  Ｙｅｌｌｏｗｉｓｈ                            Ｇｒｅｅｎ
励起波長２００−４５０ｎｍ
発光波長４００−７００ｎｍ、発光ピーク波長４９０ｎｍ
励起波長、発光波長はグラフ１、グラフ２に示した通りである。【００４１】使用できる蛍光物質としては、蛍光体、蛍光顔料、蛍光染料等公知の蛍光物質を使用することができる。有機蛍光体としては、アリルスルホアミド・メラミンホルムアルデヒド共縮合染色物やペリレン系蛍光体等を挙げることができ、無機蛍光体としては、アルミン酸塩、リン酸塩、ケイ酸塩等を挙げることができる。この中でも長期間使用可能な点から、ペリレン系蛍光体、アルミン酸イットリウムが特に好ましい。
蛍光体と付活剤との組み合わせとしては、アルミン酸イットリウムとセリウムが好ましい。
本願発明では日本蛍光化学株式会社のアルミン酸イットリウム系蛍光体又はペリレン系蛍光体である、ＮＫＰ−８３０３レッド、ＮＫＰ−８３０４オレンジ、ＮＫＰ−８３０６オレンジイエロー、ＮＫＰ−８３１５イエロー、ＮＫＰ−８３１２グリーン、ＮＫＰ−８３０７ピンク、ＮＫＰ−８３２９ホワイトを使用した。この商品は粉末状なのでクリヤーラッカー塗料に混合した形で塗装を行った。
この場合使用するクリヤーは、種類を問わない。本願発明では鮮やかな発色を求めるために、アクリルラッカーの透明度の高いクリヤーを選択した。またウレタン塗料の透明度の高いクリヤー、透明度の高い紫外硬化樹脂をしても良い。ゴム系水溶性エマルジョンクリア、ビニール系クリアも使用できる。クリヤーに対する混合比は５０％未満であれば差し支えない。【００４２】また蛍光剤としてＢＡＳＦのプラスチック用蛍光染料を使用してもよい。
Ｌｕｍｏｇｅｎ  Ｆ  Ｄｙｅｓの特徴は全８色、面で集光、エッジで強度の蛍光を発する。吸収光と励起光のグラフをグラフ３、４、５、６、７に示した。【００４３】蛍光層を励起する蓄光層を上側へ設置すると、意匠部の視認が妨げられるため、極細い溝、幅約２ミリ〜１０ミリを意匠外縁部に設置して、蓄光剤を注入して、発光源とした。
溝幅はプレートの大きさに応じて決めても良い。【００４４】このトッププレートに設けた蓄光剤の発光は同じプレート上に設置した蛍光層へ透明プレート内で直接或いは放射、分散光が導光作用により導かれて、蛍光層を励起する。【００４５】また、蛍光層の下側に蓄光層を設けて、この発光により、蛍光層を透過光で励起させ、反射率を高め、効果倍増を図った。【００４６】蛍光層はトッププレート上に溝を設けクリアー塗料をバインダーとして蛍光染料とともに混連した物を使用する。光学ガラス０．１〜０．３ミリ径砕片を１０パーセント程度混入して攪拌、スラリー状にしたものを塗布しても良い。クリアー塗料と蛍光染料は体積比１対１、或いは薄く広く塗布する場合には２〜３対１としても良い。透明バインダーとしては、透明ウレタン樹脂、ビニール系クリアー、水溶性ゴムエマルジョンクリアー、紫外硬化樹脂を用いることが出来る。【００４７】ブラックライトを使用して演色効果を出す場合には、上層部プレートの蛍光層を上側、即ち観察する側に設ける。外気を遮断する為にポリスチレン透明プレート、ポリエチレン透明プレート、透明ポリカーボネートプレート、透明ポリプロピレンプレートでカバーし封止空間を作ると耐候性を高めることができる。【００４８】この場合トップに透明アクリルプレートによるカバーを設置すると、紫外線領域の光線波長がカットされるため、ブラックライトの効果が落ちる。【００４９】透明クリアアクリルプレート内での拡散、放射を助けるために、溝を構成する底面はランダムな凸凹のある面とした。この凸凹により、意匠部の発色や光量増加を図ることが出来る。発光の場合であっても四囲へ放射し易くするため凹凸にすると良い。【００５０】意匠表示部である蛍光層の下部にある蓄光層は蛍光層に遮られて光が届かないので、
０．５から２ミリ程度の空間を設ける。この空間から光は回り込むことが出来、全く励起されない状態から解放される。また、室内、周囲に白壁などがあると、その反射光を拾って僅かに蓄光する。また視認する目の位置は真直角とは限らないため、斜めからは発光層の励起面を見ることができ、透過光の明るさを増すことに役立っている。【００５１】２５０μの大粒径蓄光剤の場合、１０パーセント程度の光学ガラス砕片を混入させることにより、内部へも光を取り込むことが出来る。【００５２】光学ガラスはホウケイ酸ガラスとも言われ可視域の透過性が良く微量の混入は蓄光剤発光輝度に悪い効果を与えない。、【００５３】２５０ミクロンの蓄光剤をクリア塗料をバインダーとして２ミリ厚程度の蓄光片として最下部の層へ近づけると、体色が淡い淡黄色のため僅かに白の反射層の代わりとなる。【００５４】しかもトップ層から蓄光剤の励起輝度を見ると、最下部へこの蓄光片を接近させる効果として、明らかに輝度が向上して明度が上がる。これは蓄光剤の蛍光の部分が発光して輝度向上に役立つ物と推測される。この蓄光剤による対向する蓄光剤の蛍光励起は０．５から１．０ミリ程度の距離とする。【００５５】また、ブラックライトを使用すると、この隙間から漏れ入った紫外域の光で蓄光剤が励起され明度を増加するのに役立つ。この場合蛍光励起と蓄光剤による励起とを合わせて非常に明るい蛍光励起を見ることが出来る。
この最下部へ設けた蓄光剤の上部蓄光剤への励起効果は比較的暗い面を合わせても効果を現す。【００５６】蛍光層の励起の為に設けた下部の蓄光層は意匠部をオフセットして、輪郭を太らせてなした溝部からなすことも出来る。
意匠部のオフセットした蓄光層の為、高価な蓄光剤を節約して使用できる。全体のプレート重量を抑えられる。大面積の表示板を作ることが可能となる等の長所が生まれる。【００５７】ブルー発光、ブルーグリーン発光はグリーン発光に比べて、最高輝度、残光時間ともに劣るが赤色、オレンジ発色の場合には、暗闇に於いて意匠部のコントラストが高まり、表示板としての視認性が高まる。【００５８】トップ層の蛍光剤はブラックライト使用を考える場合、外部へ開いている方が良い。クリアアクリルは紫外域の波長をカットする為、蛍光励起が著しく低下する。
内部へ向けた面へ塗布した場合、密閉効果のため、耐候性が高くなる。【００５９】蓄光剤と蛍光ペイントの間に隙間が有るため、斜めからの視認では十分に発光した蓄光面を部分的にも見ることになり、明度があがり、視認向上に繋がる。【００６０】蛍光剤励起の為、彫刻溝の底面にも凸凹を設ける。透明プレート内へ光を拡散させる場合も、凸凹面は進入角度を調節して光の拡散を手助けする。【００６１】室内外、周囲に白壁があると、これらからの反射光により蓄光し、陰の部分が減少する。【００６２】本願発明は導光板として、着色された透明プレートを使用せず、従って透明カラーアクリル中での混色が無くなり、またグリーン発光、ブルー発光との混色が僅かなため、昼間と夜間発光時の色相の差が少ないという長所を持つ。。【００６３】オレンジ、イエロー、ブルー、バイオレットも同様である。【００６４】蓄光層をポリエチレンの薄膜で覆うことにより、蓄光能力を損なうこと無く、昼間時の蓄光剤体色を白の側へ移動させられる。このためコントラストが高まる。【００６５】光学ガラス、ガラス、石英ガラスの砕粉を混ぜると、内部への光誘導に役立つ。多いと輝度は低下する。【００６６】蓄光片を下層へ設置するとトップ層に設けた蛍光がより鮮やかになる。【００６７】反射光に関しては４５０ｎｍ−６５０ｎｍの範囲に対してほぼ蓄光剤グリーン発光は対応している。ブルーグリーン発光は４５０ｎｍ−６００ｎｍに対応している。
絵の具、クレパスの反射を一例として次のグラフに示す。グリーン発光では水溶性絵の具のほぼブルーから赤まで反射する事が分かる。
2016085436.tif 000011
2016085436.tif 000012
【００６８】ブルーグリーン発光では赤、茶のカラーに対しては反射率が悪いことが分かる。
ブルー、バイオレットでは蛍光剤の吸収励起では殆ど機能しないが、反射では機能している事が分かる。【００６９】この様に、積層構造に反射効果を引き出す構造を組み込むことで昼夜両用のブルーから赤までの発色メカニズムを実現することができた。ブルーも反射率は低いが透過構造になっているため、反射率が高まっているように見える。
2016085436.tif 000013
【００７０】グラフ１２、グラフ１３は非特許文献６引用であるが４００〜５００ｎｍで反射率が高く、蓄光剤発光色グリーン、ブルーグリーンともに発光スペクトルと重なった部分があり、反射機構が有効に働くことが分かる。特に薄い場合反射率が高く、これは測色上白色板を背景に設置する効果とも考えられる。
2016085436.tif 000014
【００７１】  同じくグラフ１３、グラフ１４により考察すると、グリーン発光では赤では６００〜７００ｎｍの僅かな領域の反射であるが、反射率は高いので色の肉眼による視認は可能である。ブルー・グリーン発光では更にオーバーラップ域が狭くなり、良い色合いが出ない。
【発明の効果】
【００７２】本願発明にあたり各種の組み合わせによる実験を行った。図２による積層パネルの場合暗闇に於いて鮮やかな赤、オレンジ、イエローの発色を肉眼により視認できた。
反射光、透過光、蛍光剤励起光、蓄光剤蛍光励起、透明樹脂中の導光作用、混色の組み合わせにより、昼間、夜間にわたり余り発色の差が無い昼夜両用表示板である。【００７３】また、ブルーはＮＫＰ−８３２９ホワイト・白色蛍光顔料とアクリルラッカーブルーとの混色によりマンセル表色系で表すと５．０Ｂ５．０／１４〜７．０Ｂ４．０／１２程度の色合いのものを作製し肉眼による視認を試みた。【００７４】肉眼による反射光視認の場合、ブルー系、藍色系は反射率が低いので蓄光剤発色面は極近くに接近させ約１ｍｍ程度以内に近づけると発色を視認できる。【００７５】イエロー系・グリーン系は蓄光剤の体色に近いので、蓄光剤表面を薄いポリエチレンのフイルムでカバーし白色側へ移動させコントラストを高め視認効果を高めた。市販されている一般に入手可能なポリエチレンフイルムは白色系で厚さは０．０３〜０．０５である。【００７６】赤色、オレンジ系の蛍光発色は遠方より視認可能で、蓄光剤だけによる表示板に比べて著しい表示効果を高めることが出来る。又５〜４０Ｌｘの低照度の場合でも視認可能距離が長く、表示板として有効である。
2016085436.tif 000015
グラフ１５は非特許文献１からの引用であるが、遠方より且つ低照度の状況でも視認効果が非常に高いことが分かる。
【産業上の利用可能性】
【００７７】  外部文献１によると蛍光色は照度０〜７００Ｌｘの時遠方からの視認距離が長く、６４メートルほどある。グラフ１５参照。
また薄暗がり照度０〜４０Ｌｘに於いても、２０〜５５メートルあり、夜間表示板としての性能が優れている。【００７８】外部文献１によればトンネル内、空港等のハロゲンランプ使用時の無彩色の状況を
彩色視認が可能な状態にし、案内板の表示効果が高まる。【００７９】商店街シーョーウインドウの照明代換えとして利用し、節電効果を高める。
工場内、メンテナンス現場での色分け表示が電気を必要とせず行える。
電気節約によりグリーン効果の高い表示板となった。
空港、倉庫、工場内、プラント、メンテナンス作業時に色分けされて誤操作の少ない施設での利用効果が高い。【００８０】植物プラントにおける育成、水処理プラントに於ける微生物忌避効果、シメジキノコのきしみ酸排出効果等
【図面の簡単な説明】
【００８１】
【図１】意匠部を上から見た平面図である
【図２】側面から見た正面図である
【図３】蛍光塗料を外部ブラックライト等で励起し易くした構造である
【図４】意匠部形状をオフセットして拡大した蓄光部を持つ形状である
【図５】最下層に蓄光層片を設けて、上部蓄光層の蛍光発色を試みた構造である
【符号の説明】
【００８２】１、蓄光材基材
２、蓄光材
３、封止空間
４、透明樹脂層
５、封止空間
６、蓄光材
７、透明樹脂層
８、空間
９、蛍光層
１０、意匠部オフセット拡大輪郭溝外線
１１、蓄光剤片
【発明を実施するための最良の形態】
【００８３】以下、本発明の実施の形態を図１から図５に基づいて説明する。【００８４】図１においてはパネルの意匠部を上面から俯瞰した平面図である。符号９は蛍光塗料、符号６は蓄光剤層である。【００８５】図２は図１の正面図である。符号７の最上層の透明プレートに溝を設け蓄光剤符号６と共に封止空間符号５を設けて塗布する。同じく意匠部の溝に蛍光塗料符号９と共に封止空間符号８を設けて塗布する。符号４は採光の為に設けた透明プレートである。空間３、５、８が十分に有る場合、この採光用透明プレートは無くても、発色機能は変わらない。【００８６】図３は蛍光塗料塗布層を開放部側へ設けて、ブラックライトの効果を引き出したものである。【００８７】図４は蓄光剤層符号２を意匠部符号９に合わせ、オフセット拡大した形状を表している。【００８８】図５は最下層に蓄光片或いは蓄光プレートを付加して、蓄光層符号２に対して蛍光励起を行わせる構造のものである。
以上の様に、本実施形態に依れば上面より鮮やかな発色蛍光塗料を昼夜にかかわらず視認することができる効果が得られる構造である。
【図１】
2016085436.tif 000016
【図２】
2016085436.tif 000017
【図３】
2016085436.tif 000018
【図４】
2016085436.tif 000019
【図５】
2016085436.tif 000020